(57)【特許請求の範囲】
【請求項１】
２価の金属イオンとしてＭｇ２＋を有し、３価の金属イオンとしてＡｌ３＋を有する層状複水酸化物を含有し、
前記層状複水酸化物のＡｌサイトの一部がジルコニウムで置換されているリン吸着剤であって、
塩化マグネシウムと、塩化アルミニウムと、ジクロロオキソジルコニウムと、を混合して混合溶液を作成し、
該混合溶液をアルカリ状態に保ちながら水中に滴下することにより層状複水酸化物を形成し、
前記層状複水酸化物を形成した後、該層状複水酸化物をろ過して乾燥させることで吸着剤を形成し、
前記吸着剤を水と混合した状態とし、５０〜１００℃の範囲で所定時間反応させることで得られるリン吸着剤。
【請求項２】
前記層状複水酸化物とは異なる化合物であって、ジルコニウムと酸素を含む化合物を更に含有することを特徴とする請求項１に記載のリン吸着剤。
【請求項３】
前記化合物は、４価のジルコニウムを含む化合物であり、吸着剤全体に対して１〜８５重量％含有されていることを特徴とする請求項２に記載のリン吸着剤。
【請求項４】
２価の金属イオンとしてＭｇ２＋を有し、３価の金属イオンとしてＡｌ３＋を有する層状複水酸化物を含有し、
前記層状複水酸化物のＡｌサイトの一部がセリウムで置換されているリン吸着剤であって、
塩化マグネシウムと、塩化アルミニウムと、塩化セリウムと、を混合して混合溶液を作成し、
該混合溶液をアルカリ状態に保ちながら水中に滴下することにより層状複水酸化物を形成し、
前記層状複水酸化物を形成した後、該層状複水酸化物をろ過して乾燥させることで吸着剤を形成し、
前記吸着剤を水と混合した状態とし、５０〜１００℃の範囲で所定時間反応させることで得られるリン吸着剤。
【請求項５】
前記層状複水酸化物とは異なる化合物であって、セリウムと酸素を含む化合物を更に含有することを特徴とする請求項４に記載のリン吸着剤。
【請求項６】
前記化合物は、４価のセリウムを含む化合物であり、吸着剤全体に対して１〜８５重量％含有されていることを特徴とする請求項５に記載のリン吸着剤。
【請求項７】
塩化マグネシウムと、塩化アルミニウムと、塩化セリウムまたはジクロロオキソジルコニウムと、を混合して混合溶液を作成し、
該混合溶液をアルカリ状態に保ちながら水中に滴下することにより層状複水酸化物を形成し、
前記層状複水酸化物を形成した後、該層状複水酸化物をろ過して乾燥させることで吸着剤を形成し、
前記吸着剤を水と混合した状態とし、５０〜１００℃の範囲で所定時間反応させることを特徴とする吸着剤の製造方法。
【請求項８】
前記混合溶液に加える前記塩化マグネシウムをＡモル、塩化アルミニウムをＢモル、塩化セリウムまたはジクロロオキソジルコニウムをＣモルとする場合、
Ａ＞Ｂ＋Ｃ・・・式（２）
式（２）を満たすことを特徴とする請求項７に記載の吸着剤の製造方法。
【請求項９】
前記混合溶液に加える塩化アルミニウムをＢモル、塩化セリウムまたはジクロロオキソジルコニウムをＣモルとする場合、
４＜Ｂ／Ｃ≦９・・・式（３）
式（３）を満たすことを特徴とする請求項７または８に記載の吸着剤の製造方法。
【請求項１０】
前記混合溶液に加える塩化アルミニウムをＢモル、塩化セリウムまたはジクロロオキソジルコニウムをＣモルとする場合、
０＜Ｂ／Ｃ＜２・・・式（４）
式（４）を満たすことを特徴とする請求項７または８に記載の吸着剤の製造方法。
【請求項１１】
請求項１乃至６のいずれか１項に記載のリン吸着剤と、リン酸を含む水溶液とを混合することを特徴とする吸着剤を用いた吸着方法。
【発明の詳細な説明】
【技術分野】
【０００１】
本発明は、層状複水酸化物を含む吸着剤に関する。
【背景技術】
【０００２】
現在、発展途上国では、リンによる閉鎖性水域の富栄養化が深刻化している。一方、世界のリン鉱石資源は数十年で枯渇する可能性がある。そのため、リンの有効な回収方法や、簡易な方法でリンを除去する技術が求められている。リン回収材としては、各種のイオン交換樹脂が知られているが、高価であり、発展途上国で使用することは難しい。
【０００３】
また、リン酸イオン等の陰イオンを除去するその他の材料として、層状複水酸化物が知られている。例えば、水溶液から硝酸イオン、リンおよびヒ素を同時かつ選択的に吸着できる吸着剤として、Ｍｇ−Ａｌ系ハイドロタルサイトを有する吸着剤が考案されている（特許文献１参照）。
【先行技術文献】
【特許文献】
【０００４】
【特許文献１】特開２００９−１７８６８２号公報
【発明の概要】
【発明が解決しようとする課題】
【０００５】
しかしながら、一般的に用いられるＭｇ−Ａｌ系層状複水酸化物は、酸性・中性付近の溶液と接触することにより一部が溶解する。そのため、Ｍｇ−Ａｌ系層状複水酸化物を吸着剤として利用するためには更なる改善の余地がある。
【０００６】
本発明はこうした状況に鑑みてなされたものであり、その目的は、所望の吸着性能を維持しつつ溶出しにくい吸着剤の技術を提供することにある。
【課題を解決するための手段】
【０００７】
上記課題を解決するために、本発明のある態様のリン吸着剤は、２価の金属イオンとしてＭｇ２＋を有し、３価の金属イオンとしてＡｌ３＋を有する層状複水酸化物を含有し、層状複水酸化物のＡｌサイトの一部がジルコニウムまたはセリウムで置換されている。
【０００８】
この態様によると、リン酸等を吸着しつつ、溶出しにくい吸着剤を実現できる。
【０００９】
吸着剤は、層状複水酸化物とは異なる化合物であって、ジルコニウムと酸素を含む化合物を更に含有してもよい。これにより、より溶出しにくい吸着剤を実現できる。
【００１０】
化合物は、４価のジルコニウムを含む化合物であり、吸着剤全体に対して１〜８５重量％含有されていてもよい。
【００１１】
吸着剤は、層状複水酸化物とは異なる化合物であって、セリウムと酸素を含む化合物を更に含有してもよい。これにより、より溶出しにくい吸着剤を実現できる。
【００１２】
化合物は、４価のセリウムを含む化合物であり、吸着剤全体に対して１〜８５重量％含有されていてもよい。
【００１３】
本発明の別の態様は、吸着剤の製造方法である。この方法は、塩化マグネシウムと、塩化アルミニウムと、塩化セリウムまたはジクロロオキソジルコニウムと、を混合して混合溶液を作成し、該混合溶液をアルカリ状態に保ちながら層状複水酸化物を形成する。
【００１４】
この態様によると、リン酸等を吸着しつつ、溶出しにくい吸着剤を簡易に製造できる。
【００１５】
混合溶液に加える前記塩化マグネシウムをＡモル、塩化アルミニウムをＢモル、塩化セリウムまたはジクロロオキソジルコニウムをＣモルとする場合、
Ａ＞Ｂ＋Ｃ・・・式（２）
式（２）を満たしてもよい。
【００１６】
前記混合溶液に加える塩化アルミニウムをＢモル、塩化セリウムまたはジクロロオキソジルコニウムをＣモルとする場合、
４＜Ｂ／Ｃ≦９・・・式（３）
式（３）を満たしてもよい。
【００１７】
混合溶液に加える塩化アルミニウムをＢモル、塩化セリウムまたはジクロロオキソジルコニウムをＣモルとする場合、
０＜Ｂ／Ｃ＜２・・・式（４）
式（４）を満たしてもよい。
【００１８】
本発明の更に別の態様は、吸着剤を用いた吸着方法である。この吸着方法は、上述の吸着剤と、リン酸を含む水溶液とを混合する。
【００１９】
なお、上述した各要素を適宜組み合わせたものも、本件特許出願によって特許による保護を求める発明の範囲に含まれうる。
【発明の効果】
【００２０】
本発明によれば、所望の吸着性能を維持しつつ溶出しにくい吸着剤の技術を提供することができる。
【図面の簡単な説明】
【００２１】
【図１】比較例に係る共沈法（ａ）、水熱法（ｂ）、尿素法（ｃ）で生成した生成物の粉末Ｘ線回折（ＸＲＤ）パターンを示す図である。
【図２】本実施の形態に係る共沈法（ｄ）、水熱法（ｅ）、尿素法（ｆ）で生成した生成物（Ｃｅ含有ＬＤＨ）の粉末Ｘ線回折（ＸＲＤ）パターンを示す図である。
【図３】本実施の形態に係る共沈法（ｇ）、水熱法（ｈ）、尿素法（ｉ）で生成した生成物（Ｚｒ含有ＬＤＨ）の粉末Ｘ線回折（ＸＲＤ）パターンを示す図である。
【図４】図４（ａ）は、比較例の尿素法で製造したＬＤＨの走査型電子顕微鏡写真を示す図、図４（ｂ）は、比較例の水熱法で製造したＬＤＨの走査型電子顕微鏡写真を示す図、図４（ｃ）は、比較例の共沈法で製造したＬＤＨの走査型電子顕微鏡写真を示す図である。
【図５】図５（ａ）は、本実施の形態の尿素法で製造したＣｅ含有ＬＤＨの走査型電子顕微鏡写真を示す図、図５（ｂ）は、本実施の形態の水熱法で製造したＣｅ含有ＬＤＨの走査型電子顕微鏡写真を示す図、図５（ｃ）は、本実施の形態の共沈法で製造したＣｅ含有ＬＤＨの走査型電子顕微鏡写真を示す図である。
【図６】図６（ａ）は、本実施の形態の尿素法で製造したＺｒ含有ＬＤＨの走査型電子顕微鏡写真を示す図、図６（ｂ）は、本実施の形態の水熱法で製造したＺｒ含有ＬＤＨの走査型電子顕微鏡写真を示す図、図６（ｃ）は、本実施の形態の共沈法で製造したＺｒ含有ＬＤＨの走査型電子顕微鏡写真を示す図である。
【図７】図７（ａ）は、比較例に係るＬＤＨのリン吸着率を示す図、図７（ｂ）は、比較例に係るＬＤＨのマグネシウム溶出量を示す図である。
【図８】図８（ａ）は、本実施の形態に係るＣｅ含有ＬＤＨのリン吸着率を示す図、図８（ｂ）は、本実施の形態に係るＣｅ含有ＬＤＨのマグネシウム溶出量を示す図である。
【図９】図９（ａ）は、本実施の形態に係るＺｒ含有ＬＤＨのリン吸着率を示す図、図９（ｂ）は、本実施の形態に係るＺｒ含有ＬＤＨのマグネシウム溶出量を示す図である。
【図１０】各ＬＤＨにおけるリン吸着率とマグネシウム溶出率を比較するための図である。
【図１１】Ａｌ／Ｚｒのモル比が２〜９の場合のＸ線回折パターンを示す図である。
【図１２】ＡｌとＺｒとのモル比を変化させてそれぞれ製造したＬＤＨのマグネシウム溶出率を比較した図である。
【図１３】共沈法と水熱法で製造したＬＤＨのマグネシウム溶出率を比較した図である。
【発明を実施するための形態】
【００２２】
はじめに、本発明者が本願発明をなすに至った経緯について説明する。上述のような状況の下、本発明者らが鋭意検討した結果、層状複水酸化物を構成する一部の元素を置換することで、溶液安定性つまり溶液に溶けにくい吸着剤を実現できることに想到した。このような吸着剤によれば、例えば、所望の物質を吸着した層状複水酸化物が水溶液に溶出するといった状況を抑制することが期待される。
【００２３】
本願発明はその成果であり、以下に実施の形態として、リン酸等を吸着しつつ、水溶液に溶出しにくい、Ｍｇ−Ａｌ系の層状複水酸化物を含む吸着剤、その製造方法、および吸着剤を用いた吸着方法について説明する。
【００２４】
具体的には、Ｍｇ−Ａｌ系の層状複水酸化物に、高い溶液安定性を有するジルコニウム(Ｚｒ（ＩＶ））やセリウム(Ｃｅ（ＩＶ））を含有させた層状複水酸化物またはジルコニウムやセリウムを含む化合物と層状複水酸化物との複合体を合成し、水溶液中で安定なリン吸着剤を実現する技術である。
【００２５】
（層状複水酸化物）
以下、本実施の形態の構成をさらに詳細に説明する。本実施の形態において好適に用いられる層状複水酸化物は、例えば共沈法、水熱法、尿素法などの方法により得ることができる。
【００２６】
層状複水酸化物は、例えば、下記一般式
［Ｍ２＋１−ｘＭ３＋ｘ（ＯＨ）２］ｘ＋・［Ａｎ−ｘ／ｎ・ｍＨ２Ｏ]ｘ−
で表される２価−３価の金属イオンの組合せで基本層を構成する不定比化合物が知られている。Ｍ２＋は、Ｍｇ，Ｃａ，Ｍｎ，Ｆｅ，Ｃｏ，Ｎｉ，Ｃｕ，Ｚｎ等に代表される２価の金属の少なくとも１種、Ｍ３＋は、Ａｌ，Ｆｅ，Ｃｒ，Ｇａ，Ｉｎ等に代表される３価の金属の少なくとも１種、Ａｎ−は、ＯＨ−-，Ｃｌ−，Ｂｒ−，ＣＯ３２−，ＮＯ３２−，ＳＯ４２−，Ｆｅ（ＣＮ）６４−，酒石酸イオンで表されるｎ価のイオン交換性アニオンの少なくとも１種である。２価−３価系では、一般式に示される不定比化合物であり（０＜ｘ≦０．４）、多様な組合せ、組成比の化合物を合成することが可能である。
【００２７】
結晶構造の概略は、２価金属Ｍ２＋の一部を３価金属Ｍ３＋が置換することによりプラス電荷を持ったBrucite  Ｍｇ（ＯＨ）２に類似の基本層ができることから、電気的中性を保つためにマイナス荷電の中間層からなる層状構造をとる。
【００２８】
ここで、層状複水酸化物（Layered Double Hydroxide：LDH）とは、以下に述べるハイドロタルサイト（Hydrotalcite）およびハイドロタルサイト類を含む総称である。
【００２９】
ハイドロタルサイトは元々天然鉱物Ｍｇ６Ａｌ２（ＯＨ）１６ＣＯ３・４〜５Ｈ２Ｏに与えられた名称であるが、その後これと同じ結晶構造をもつ鉱物が多数発見され、合成もされた。そして、上記一般式でＭ２＋がＭｇ２＋、Ｍ３＋がＡｌ３＋である化合物がハイドロタルサイトと呼ばれ、それ以外の一般式の化合物は通称ハイドロタルサイト類と呼ばれている。これらのハイドロタルサイトおよびハイドロタルサイト類はプラスに電荷した基本層と、そのプラスを電気的に中和するアニオンと結晶水を持つ中間層からなる構造単位を有し、構造破壊温度に違いがある他はほとんど似た性質を示すことが知られており、固体塩基性及び陰イオン交換能をもち、インターカレーション反応・再生反応といった特異的な反応を示す。
【００３０】
本実施の形態に係る吸着剤は、上述の一般式で表された層状複水酸化物のうち、２価の金属イオンとしてＭｇ２＋を有し、３価の金属イオンとしてＡｌ３＋を有する層状複水酸化物を含むものである。具体的には、以下の式（１）で表される層状複水酸化物を含む。
［Ｍｇ２＋１−ｘ（Ａｌ３＋ｘ−ｙＭ３＋ｙ）（ＯＨ）２］ｘ＋・［Ａｎ−ｘ／ｎ・ｍＨ２Ｏ]ｘ−・・・式（１）
（ここで、０＜ｘ≦０．４、０＜ｙ＜０．４、０＜ｍ、ｎは１から４の自然数、Ｍ３＋は３価の金属イオンからなる群より選択される少なくともジルコニウムまたはセリウムを含む１種以上の金属イオン、Ａｎ−は、ｎ価のイオン交換性アニオンの少なくとも１種である。）
【００３１】
（層状複水酸化物の製造方法）
［共沈法によるＺｒまたはＣｅ含有塩素型Ｍｇ−Ａｌ系ＬＤＨの合成］
次に、ＺｒまたはＣｅ含有する層状複水酸化物の製造方法について説明する。はじめに、塩化マグネシウム（ＭｇＣｌ２）と塩化アルミニウム（ＡｌＣｌ３）の混合溶液に、オキシ塩化ジルコニウム（ジクロロオキソジルコニウム：Ｃｌ２ＯＺｒ）または塩化セリウム（ＣｅＣｌ４）の溶液を加えてＭｇ：Ａｌ：Ｚｒ またはＭｇ：Ａｌ：Ｃｅが６：１：１となるように調製した。その混合溶液を、水酸化ナトリウム水溶液でアルカリ状態（例えば、ｐＨ１０）に保ちながら純水中に滴下することによりＬＤＨを合成した。なおＬＤＨ層間への炭酸イオンの混入を最小限にするため、純水を窒素ガスでバブリングしながら合成した。
【００３２】
滴下された混合溶液は、その後３０分熟成され、蒸留水で十分ろ過洗浄された後、凍結乾燥器を用いて生成物が得られる。この場合、乾燥法は乾燥器による乾燥、スプレードライ法、真空乾燥法などいかなる乾燥法でもよい。
【００３３】
［水熱法によるＺｒまたはＣｅ含有塩素型Ｍｇ−Ａｌ系ＬＤＨの合成］
上述の共沈法で得たＬＤＨ０．５ｇと純水３０ｍＬをテフロン（登録商標）容器に封入し、８０℃の恒温器で２４時間反応させた。その後、蒸留水でろ過洗浄を行い、凍結乾燥を用いて生成物を得た。
【００３４】
［尿素法によるＺｒまたはＣｅ含有塩素型Ｍｇ−Ａｌ系ＬＤＨの合成］
はじめに、塩化マグネシウム（ＭｇＣｌ２）と塩化アルミニウム（ＡｌＣｌ３）の混合溶液に、オキシ塩化ジルコニウム（ジクロロオキソジルコニウム：Ｃｌ２ＯＺｒ）または塩化セリウム（ＣｅＣｌ４）の溶液を加えてＭｇ：Ａｌ：Ｚｒ またはＭｇ：Ａｌ：Ｃｅのモル比が６：１：１となるように調製した。この混合溶液と尿素をテフロン容器に入れ、８０℃の恒温器で１週間反応させた。その後、蒸留水でろ過洗浄を行い、凍結乾燥を用いて生成物を得た。なお、混合溶液に加える塩化マグネシウムをＡモル、塩化アルミニウムをＢモル、塩化セリウムまたはジクロロオキソジルコニウムをＣモルとする場合、Ａ＞Ｂ＋Ｃを満たすとよく、より好ましくは、Ａ＞（Ｂ＋Ｃ）×２．９であるとよい。
［比較例の製造方法］
上述の共沈法、水熱法および尿素法において、Ｍｇ：Ａｌが２：１となるように混合溶液を調整した以外は製造方法は同様である。なお、比較例に係るＬＤＨではＺｒやＣｅは含まれていない。
【００３５】
図１は、比較例に係る共沈法（ａ）、水熱法（ｂ）、尿素法（ｃ）で生成した生成物の粉末Ｘ線回折（ＸＲＤ）パターンを示す図である。図２は、本実施の形態に係る共沈法（ｄ）、水熱法（ｅ）、尿素法（ｆ）で生成した生成物（Ｃｅ含有ＬＤＨ）の粉末Ｘ線回折（ＸＲＤ）パターンを示す図である。図３は、本実施の形態に係る共沈法（ｇ）、水熱法（ｈ）、尿素法（ｉ）で生成した生成物（Ｚｒ含有ＬＤＨ）の粉末Ｘ線回折（ＸＲＤ）パターンを示す図である。
【００３６】
図１〜図３のいずれのパターンにおいてもＬＤＨのピーク（●）が見られており、ＬＤＨが生成されていることがわかる。また、図２の共沈法（ｄ）や水熱法（ｅ）で生成した生成物では、ＬＤＨ以外にＣｅＯ２のピーク（△）が見られており、尿素法（ｆ）で生成した生成物では更にＣｅＣＯ３ＯＨのピーク（□）も見られている。Ｃｅ含有ＬＤＨの場合、ＣｅＯ２やＣｅＣＯ３ＯＨの回折線が確認できたことから、ＬＤＨ自体の生成量が低いことがわかる。また、水熱法、尿素法で合成した生成物ではＬＤＨの回折線が強く現れており、結晶性の向上が見られた。
【００３７】
また、図３のいずれのパターンにおいても、ＬＤＨのピーク以外に２θ＝３０度付近にブロードな回折線が見られ、酸化ジルコニウムが存在することが示唆される。
【００３８】
図４（ａ）は、比較例の尿素法で製造したＬＤＨの走査型電子顕微鏡写真を示す図、図４（ｂ）は、比較例の水熱法で製造したＬＤＨの走査型電子顕微鏡写真を示す図、図４（ｃ）は、比較例の共沈法で製造したＬＤＨの走査型電子顕微鏡写真を示す図である。図５（ａ）は、本実施の形態の尿素法で製造したＣｅ含有ＬＤＨの走査型電子顕微鏡写真を示す図、図５（ｂ）は、本実施の形態の水熱法で製造したＣｅ含有ＬＤＨの走査型電子顕微鏡写真を示す図、図５（ｃ）は、本実施の形態の共沈法で製造したＣｅ含有ＬＤＨの走査型電子顕微鏡写真を示す図である。図６（ａ）は、本実施の形態の尿素法で製造したＺｒ含有ＬＤＨの走査型電子顕微鏡写真を示す図、図６（ｂ）は、本実施の形態の水熱法で製造したＺｒ含有ＬＤＨの走査型電子顕微鏡写真を示す図、図６（ｃ）は、本実施の形態の共沈法で製造したＺｒ含有ＬＤＨの走査型電子顕微鏡写真を示す図である。
【００３９】
図４（ａ）や図６（ａ）に示すように、尿素法で合成した比較例に係るＬＤＨや、Ｚｒ含有ＬＤＨでは、六角板状結晶が観察された。また、図４（ｂ）、図４（ｃ）、図５（ｂ）、図５（ｃ）、図６（ｂ）、図６（ｃ）に示す共沈法や水熱法で生成した各ＬＤＨにおいては、層状の結晶が観察された。特にＺｒやＣｅを含有するＬＤＨにおいて、はっきり観察された。
【００４０】
比較例に係るＬＤＨや、ＺｒまたはＣｅ含有ＬＤＨにおけるＭｇ、Ｚｒ、Ｃｅの含有率を表１に示す。このように、ＬＤＨを含む生成物は、ＬＤＨとは異なる化合物であって、ジルコニウムやセリウムと酸素とを含む化合物を更に含有している場合がある。これにより、より溶出しにくい吸着剤を実現できる。
【表１】
0006664631.tif 000002
【００４１】
表１に示すように、化合物は、４価のジルコニウムを含む化合物（ＺｒＯ２）や４価のセリウムを含む化合物（ＣｅＯ２）であり、吸着剤全体に対して１〜８５重量％含有されているとよい。４価のジルコニウムを含む化合物の場合、好ましくは、４０〜６０％程度であるとよい。また、４価のセリウムを含む化合物の場合、好ましくは、３０〜８５％程度、更に好ましくは、２０〜４０％程度であるとよい。
【００４２】
（吸着剤を用いた吸着方法）
次に、各ＬＤＨのリン吸着率およびＭｇ溶出率について説明する。各ＬＤＨをスピッチ管に取り、リン酸水素二ナトリウム水溶液（Ｐ：３０ｐｐｍ）３０ｍＬを加え、２４時間固液接触させた。接触後ろ過分離し、液相中のＰ及びＭｇ２＋濃度を誘導結合プラズマ発光分光分析装置(ＩＣＰ−ＯＥＳ）により測定した。
【００４３】
図７（ａ）は、比較例に係るＬＤＨのリン吸着率を示す図、図７（ｂ）は、比較例に係るＬＤＨのマグネシウム溶出量を示す図である。図８（ａ）は、本実施の形態に係るＣｅ含有ＬＤＨのリン吸着率を示す図、図８（ｂ）は、本実施の形態に係るＣｅ含有ＬＤＨのマグネシウム溶出量を示す図である。図９（ａ）は、本実施の形態に係るＺｒ含有ＬＤＨのリン吸着率を示す図、図９（ｂ）は、本実施の形態に係るＺｒ含有ＬＤＨのマグネシウム溶出量を示す図である。
【００４４】
例えば、共沈法で得られたＺｒ含有ＬＤＨでは、リンの吸着率は９６．１％、ＬＤＨの主成分であるマグネシウムの溶出率は０．９１％であった。ここで、溶出率とは、
（溶出量（ｐｐｍ）／試料中のＭｇ量（ｐｐｍ）)×１００（％）
で定義される。
【００４５】
一方、比較例の共沈法で得られたＬＤＨでは、リンの吸着率は９９．９％と高かったが、マグネシウムの溶出率は３．３７％と１％を超えていた。
【００４６】
また、水熱法で得られたＺｒ含有ＬＤＨでは、リンの吸着率は９８．２％、マグネシウムの溶出率は０．３０％であった。
【００４７】
また、水熱法で得られたＣｅ含有ＬＤＨでは、リンの吸着率は９９．３％、マグネシウムの溶出率は０．１７％であった。
【００４８】
また、比較例の水熱法で得られたＬＤＨでは、リンの吸着率は９９．６％と高かったが、マグネシウムの溶出率は２．４０％と１％を超えていた。
【００４９】
図１０は、各ＬＤＨにおけるリン吸着率とマグネシウム溶出率を比較するための図である。図１０に示すように、水熱法で製造したＣｅ含有ＬＤＨやＺｒ含有ＬＤＨ、尿素法で製造したＺｒ含有ＬＤＨは、リンの吸着率が非常に高く、マグネシウムの溶出率が非常に低い（１％未満）ことがわかる。したがって、これらのＬＤＨを用いることで、リン酸等を吸着しつつ、溶出しにくい吸着剤を実現できる。
【００５０】
次に、ＺｒやＣｅがＬＤＨのどこに存在するか考察する。表２は、混合溶液を調整する際に加える３価の金属であるＡｌとＺｒとのモル比を変化させたときの、Ｍｇ／（Ａｌ＋Ｚｒ）のモル比を示したものである。表２に示すように、Ａｌ／Ｚｒのモル比を変化させても、Ｍｇ／（Ａｌ＋Ｚｒ）のモル比は２．９７〜３．３１程度と大きく変わっていないことがわかる。図１１は、Ａｌ／Ｚｒのモル比が２〜９の場合のＸ線回折パターンを示す図である。図１１に示す各パターンでは、ＬＤＨのピーク（●）は見られるものの、酸化ジルコニウム等のピークは見られない。つまり、各ＬＤＨにおいてＡｌのサイトがＺｒで置換されていることが示唆されている。
【表２】
0006664631.tif 000003
【００５１】
図１２は、ＡｌとＺｒとのモル比を変化させてそれぞれ製造したＬＤＨのマグネシウム溶出率を比較した図である。図１２に示すように、Ａｌ／Ｚｒが５〜９の場合、比較例に係るＬＤＨ（Ｚｒを含有せず）よりマグネシウムの溶出率が低下する。つまり、混合溶液に加える塩化アルミニウムをＢモル、塩化セリウムまたはジクロロオキソジルコニウムをＣモルとする場合、
４＜Ｂ／Ｃ≦９・・・式（３）
を満たすとよい。
ＺｒがＬＤＨの基本層のＡｌの一部と置換することでＭｇの溶出が抑えられたと推察される。一方、Ａｌ／Ｚｒが小さい場合、過剰なＺｒが酸化ジルコニウム等となってＬＤＨ自体を被覆し、マグネシウムの溶出率が低下すると推察される。したがって、混合溶液に加える塩化アルミニウムをＢモル、塩化セリウムまたはジクロロオキソジルコニウムをＣモルとする場合、
０＜Ｂ／Ｃ＜２・・・式（４）
を満たすとよい。
【００５２】
図１３は、共沈法と水熱法で製造したＬＤＨのマグネシウム溶出率を比較した図である。図１３に示すように、Ａｌ／Ｚｒのモル比が２〜４の場合、水熱法により製造したＬＤＨは、共沈法で製造したＬＥＤと比較して、マグネシウムの溶出を更に抑制できる。また、Ａｌ／Ｚｒのモル比が５〜９の場合、水熱法により製造したＬＤＨは、共沈法で製造したＬＥＤとほぼ同程度に、マグネシウムの溶出を抑制できる。
【００５３】
（ゼオライト粒子との複合化）
上述のＺｒまたはＣｅ含有ＬＤＨとゼオライト粒子（粒径２．３６〜４．７５ｍｍ）とを混合して吸着剤とすることで、水溶液中の陰イオンと陽イオン両方を吸着除去することができる。また、ゼオライト粒子と本実施の形態に係るＬＤＨとを複合化することで、カラム法に利用できる吸着剤を実現することもできる。
【００５４】
以上、本発明を上述の実施の形態や実施例を参照して説明したが、本発明は上述の実施の形態や各実施例に限定されるものではなく、実施の形態や各実施例の構成を適宜組み合わせたものや置換したものについても本発明に含まれるものである。また、当業者の知識に基づいて実施の形態や各実施の形態における組合せや工程の順番を適宜組み替えることや各種の設計変更等の変形を実施の形態に対して加えることも可能であり、そのような変形が加えられた実施の形態や各実施例も本発明の範囲に含まれうる。
【図１】
0006664631.tif 000004
【図２】
0006664631.tif 000005
【図３】
0006664631.tif 000006
【図４】
0006664631.tif 000007
【図５】
0006664631.tif 000008
【図６】
0006664631.tif 000009
【図７】
0006664631.tif 000010
【図８】
0006664631.tif 000011
【図９】
0006664631.tif 000012
【図１０】
0006664631.tif 000013
【図１１】
0006664631.tif 000014
【図１２】
0006664631.tif 000015
【図１３】
0006664631.tif 000016